(57)【要約】【課題】分級操作が必要なく、外径及び内径が極めて均一な単孔中空ポリマー微粒子の製造方法を提供する。更に、該単孔中空ポリマー微粒子の製造方法を用いて製造される単孔中空ポリマー微粒子を提供する。【解決手段】非架橋ポリマーを含有する種粒子を、水を含有する分散媒中に分散させた種粒子分散液と、油溶性溶剤とを混合し、前記種粒子に前記油溶性溶剤を吸収させて膨潤粒子液滴の分散液を調製する工程と、前記膨潤粒子液滴の分散液と、水溶性ポリマーを含有する水溶液とを混合して混合液を調製する工程と、前記混合液の前記水溶性ポリマーの溶解度を低下させる操作を行うことにより、前記膨潤粒子液滴の表面に前記水溶性ポリマーを析出させる工程とを有する単孔中空ポリマー微粒子の製造方法。【選択図】なし【特許請求の範囲】
【請求項１】
非架橋ポリマーを含有する種粒子を、水を含有する分散媒中に分散させた種粒子分散液と、油溶性溶剤とを混合し、前記種粒子に前記油溶性溶剤を吸収させて膨潤粒子液滴の分散液を調製する工程と、
前記膨潤粒子液滴の分散液と、水溶性ポリマーを含有する水溶液とを混合して混合液を調製する工程と、
前記混合液の前記水溶性ポリマーの溶解度を低下させる操作を行うことにより、前記膨潤粒子液滴の表面に前記水溶性ポリマーを析出させる工程とを有する
ことを特徴とする単孔中空ポリマー微粒子の製造方法。
【請求項２】
油溶性溶剤を、水を含有する分散媒中に分散させた乳化液と、種粒子分散液とを混合することを特徴とする請求項１記載の単孔中空ポリマー微粒子の製造方法。
【請求項３】
種粒子は、粒子径のＣｖ値が３０％以下であることを特徴とする請求項１又は２記載の単孔中空ポリマー微粒子の製造方法。
【請求項４】
油溶性溶剤は、硬化剤又は硬化促進剤であることを特徴とする請求項１、２又は３記載の単孔中空ポリマー微粒子の製造方法。
【請求項５】
水溶性ポリマーは、ポリビニルアルコールであることを特徴とする請求項１、２、３又は４記載の単孔中空ポリマー微粒子の製造方法。
【請求項６】
請求項１、２、３、４又は５記載の単孔中空ポリマー微粒子の製造方法を用いて製造されることを特徴とする単孔中空ポリマー微粒子。
【請求項７】
平均外径が０．１〜１００μｍであり、かつ、外径のＣｖ値が１０％以下であることを特徴とする請求項６記載の単孔中空ポリマー微粒子。
【請求項８】
内径のＣｖ値が１０％以下であることを特徴とする請求項６又は７記載の単孔中空ポリマー微粒子。
【請求項９】
熱膨張性であることを特徴とする請求項６、７又は８記載の単孔中空ポリマー微粒子。
【発明の詳細な説明】
【技術分野】
【０００１】
本発明は、分級操作が必要なく、外径及び内径が極めて均一な単孔中空ポリマー微粒子の製造方法に関する。更に、本発明は、該単孔中空ポリマー微粒子の製造方法を用いて製造される単孔中空ポリマー微粒子に関する。
【背景技術】
【０００２】
単孔を有する中空ポリマー微粒子の製造方法として、親水性のモノマー、架橋性モノマー及び油溶性溶剤を重合開始剤と共に均一溶解してモノマー溶液を調製し、該モノマー溶液を水相中で乳化分散させた後、重合する方法がある。この製造方法は、生成するポリマーと油溶性溶剤との相分離効果を利用して、微粒子中に単孔を形成する方法である。
【０００３】
しかし、この方法で得られる単孔を有する中空ポリマー微粒子は、粒子径分布が乳化分散の機械的な操作方法に依存しており、外径（粒子径）、内径（単孔の径）及び外径と内径との比を一定の範囲に制御することは困難であるという問題があった。
外径を揃える目的で、篩いやメッシュ等で分級操作を実施しても、充分に均一な外径分布の中空ポリマー微粒子を得ることは困難である。また、仮に外径を揃えたとしても内径を揃えることはできない。
また、得られた中空ポリマー微粒子を、比重差等を活用した流体力学的方法により分級する方法も知られている。しかし、外径が大きく内径も大きい（中空度の高い）微粒子と、外径が小さく内径も小さい（中空度の低い）微粒子とは同様の移動性を有してしまうことから、この方法ではこれらを分級することはできなかった。
【０００４】
これに対して、モノマー成分を種粒子に吸収させたうえで重合させる中空ポリマー微粒子の製造方法が検討されている。この方法によれば、比較的外径が均一な中空ポリマー微粒子が製造できると考えられる。
例えば、特許文献１には、架橋性モノマー、親水性モノマー及びその他のモノマーを含む重合性モノマー成分を、この重合性モノマー成分によるコポリマーとは異なる組成の異種ポリマー微粒子の存在下において水性分散媒体中で分散させて当該異種ポリマー微粒子に重合性モノマー成分を吸収させ、次いで重合性モノマー成分を重合させる工程を有する、単一の内孔を有するポリマー粒子の製造方法が記載されている。上記特許文献１において、上記異種ポリマーの例として、ポリスチレン、又は、アクリル酸、メタクリル酸、アクリルエステル、メタクリルエステル及びブタジエンから選択される少なくとも１種とスチレンとのコポリマーが挙げられている。また、上記架橋性モノマーの例として、ジビニルベンゼン、エチレングリコールジメタクリレート、トリメチロールプロパントリアクリレート等が挙げられている。上記親水性モノマーの例としてアクリル酸、メタクリル酸、メチルメタクリレート、２−ヒドロキシエチルメタクリレート、ビニルピリジン、グリシジルアクリレート、グリシジルメタクリレート等が挙げられている。その他のモノマーの例として、スチレン等が挙げられている。しかしながら、特許文献１に記載された方法では、外径及び内径が充分に均一な中空ポリマー微粒子を得ることは難しかった。特許文献１の実施例においても、概ね単孔の中空ポリマー微粒子は得られているものの、その外径、内径ともに均一でなく、また、単孔構造の微粒子だけではなく複数の孔を有する微粒子が混じっていた。
【０００５】
特許文献２には、イオン性モノマー（Ａ−ａ）、重合時にモノマーからポリマーへの変化にともない、溶解度パラメーターが変化しないか、または増加する非イオン性モノマー（Ａ−ｂ）及び上記非イオン性モノマー（Ａ−ｂ）以外の非イオン性モノマー（Ａ−ｃ）を含むモノマーを重合して得られる重合体微粒子（Ａ）の存在下に、イオン性モノマー（Ｂ−ａ）、重合時にモノマーからポリマーへの変化にともない、溶解度パラメーターが減少する非イオン性モノマー（Ｂ−ｂ）及び非イオン性モノマー（Ｂ−ｂ）以外の非イオン性モノマー（Ｂ−ｃ）を含むモノマー成分（Ｂ）を水性媒体中で水溶性重合開始剤を用いて一定条件を満たす重合温度で乳化重合して平均内孔径が微粒子の平均粒子径の０．２５〜０．８倍である単一の内孔を有する中空ポリマー微粒子の製造方法が記載されている。また、特許文献２に記載された製造方法において、上記重合体微粒子（Ａ）とモノマー成分（Ｂ）の組み合わせのうち、非イオン性モノマー（Ａ−ｂ）成分を重合することにより得られたポリマーの溶解度パラメーター〔δ（Ａ−ｂ），ｐ〕と非イオン性モノマー（Ｂ−ｂ）成分のモノマーの溶解度パラメーター〔δ（Ｂ−ｂ），ｍ〕との差の絶対値が１．０以下であることが特徴であるとされている。しかしながら、特許文献２に記載された方法では、外径及び内径が充分に均一な中空ポリマー微粒子を得ることはできなかった。また、特許文献２に記載された製造方法では、水溶性重合開始剤を用いることから、モノマー油滴内の重合開始剤の含有量が少ないため、重合率が低下するだけでなく、水相中での乳化重合が併発して、内孔のない微粒子も混入してしまう問題もあった。
【０００６】
特許文献３には、親水性モノマー、架橋性モノマー、他のモノマー、油性物質を含む均一混合液Ａを、Ａに対して不混和性の液体Ｂにミクロ多孔体膜を通して圧入することにより油滴を得た後に、重合させることにより油性物質を内核とした粒子を得る製造方法が示されている。しかしながら、ミクロ多孔体膜を通す方法は、従来の乳化装置を用いる方法に比べれば外径の分布が均一になるものの、結局は、分級等の操作を行う必要があるという問題があった。
【先行技術文献】
【特許文献】
【０００７】
【特許文献１】特公平０４−０６８３２４号公報
【特許文献２】特開平０４−２７９６３７号公報
【特許文献３】特開２００２−１０５１０４号公報
【発明の概要】
【発明が解決しようとする課題】
【０００８】
本発明は、分級操作が必要なく、外径及び内径が極めて均一な単孔中空ポリマー微粒子の製造方法を提供することを目的とする。更に、本発明は、該単孔中空ポリマー微粒子の製造方法を用いて製造される単孔中空ポリマー微粒子を提供することを目的とする。
【課題を解決するための手段】
【０００９】
本発明は、非架橋ポリマーを含有する種粒子を、水を含有する分散媒中に分散させた種粒子分散液と、油溶性溶剤とを混合し、前記種粒子に前記油溶性溶剤を吸収させて膨潤粒子液滴の分散液を調製する工程と、前記膨潤粒子液滴の分散液と、水溶性ポリマーを含有する水溶液とを混合して混合液を調製する工程と、前記混合液の前記水溶性ポリマーの溶解度を低下させる操作を行うことにより、前記膨潤粒子液滴の表面に前記水溶性ポリマーを析出させる工程とを有する単孔中空ポリマー微粒子の製造方法である。
以下に本発明を詳述する。
【００１０】
本発明の単孔中空ポリマー微粒子の製造方法は、非架橋ポリマーを含有する種粒子を、水を含有する分散媒中に分散させた種粒子分散液と、油溶性溶剤とを混合し、前記種粒子に前記油溶性溶剤を吸収させて膨潤粒子液滴の分散液を調製する工程を有する。なお、本発明の単孔中空ポリマー微粒子の製造方法は、非架橋ポリマーを含有する種粒子を、水を含有する分散媒中に分散させた種粒子分散液を調製する工程を有してもよい。
【００１１】
上記種粒子は、非架橋ポリマーを含有する。
上記非架橋ポリマーを構成する非架橋性モノマーは特に限定されず、例えば、スチレン、メタクリル酸メチル、メタクリル酸−ｎ−ブチル、メタクリル酸イソブチル、メタクリル酸、アクリル酸メチル、アクリル酸−ｎ−ブチル、アクリル酸イソブチル、アクリル酸等が挙げられる。
【００１２】
上記非架橋性モノマーを重合して上記種粒子を構成する際に、少量の架橋性モノマーを併用してもよい。少量の架橋性モノマーを併用することにより、得られる種粒子の強度が向上する。
上記架橋性モノマーは特に限定されず、例えば、ジビニルベンゼン、エチレングリコールジメタクリレート等が挙げられる。
【００１３】
上記架橋性モノマーを配合する場合、上記非架橋性モノマーと上記架橋性モノマーとの合計に占める上記架橋性モノマーの配合量の好ましい上限は５重量％である。上記架橋性モノマーの配合量が５重量％を超えると、得られる種粒子への油溶性溶剤の吸収性が低下し、膨潤粒子液滴が形成されないことがある。上記架橋性モノマーの配合量のより好ましい上限は１重量％である。
【００１４】
上記種粒子の分子量は特に限定されないが、重量平均分子量の好ましい上限は５０万である。上記種粒子の重量平均分子量が５０万を超えると、得られる種粒子への油溶性溶剤の吸収性が低下し、膨潤粒子液滴が形成されないことがある。上記種粒子の重量平均分子量のより好ましい上限は１０万である。上記種粒子の重量平均分子量の下限は特に限定されないが、１０００未満であると、実質的に粒子を形成できないことがある。
【００１５】
上記種粒子の体積平均粒子径は特に限定されないが、好ましい下限は目的とする単孔中空ポリマー微粒子の平均外径（平均粒子径）の１／１０、好ましい上限は目的とする単孔中空ポリマー微粒子の平均外径の１／１．０５である。上記種粒子の体積平均粒子径が目的とする単孔中空ポリマー微粒子の平均外径の１／１０未満であると、所望の単孔中空ポリマー微粒子の外径を得るために、吸収性能の限界を超えた多くの油溶性溶剤を吸収する必要があり、吸収残りが発生したり、得られる単孔中空ポリマー微粒子の外径が均一にならなかったりすることがある。上記種粒子の体積平均粒子径が目的とする単孔中空ポリマー微粒子の外径の１／１．０５を超えると、ごく微量の油溶性溶剤しか吸収する余地がなく、高い中空度を有する単孔中空ポリマー微粒子が得られないことがある。上記種粒子の体積平均粒子径は、目的とする単孔中空ポリマー微粒子の平均外径の１／８以上であることがより好ましく、１／１．５以下であることがより好ましい。
【００１６】
上記種粒子は、粒子径のＣｖ値の好ましい上限が３０％である。上記種粒子の粒子径のＣｖ値が３０％を超えると、膨潤した種粒子の粒子径が均一にならず、得られる単孔中空ポリマー微粒子の粒子径も均一にならないことがある。上記種粒子の粒子径のＣｖ値のより好ましい上限は、２０％である。
なお、上記種粒子の粒子径のＣｖ値は、粒子径測定装置により測定される体積平均粒子径ｍと標準偏差σから、下記式（１）により算出することができる。
Ｃｖ＝σ／ｍ×１００（％）    （１）
なお、上記単孔中空ポリマー微粒子の平均外径は、走査型電子顕微鏡により、１視野に約１００個の粒子が観察できる倍率で観察し、任意に選択した５０個の粒子についてノギスを用いて最長径を測定し、最長径の数平均値を求めることにより算出することができる。
【００１７】
上記種粒子を調製する方法は特に限定されず、ソープフリー乳化重合、乳化重合、分散重合等の方法が挙げられる。
【００１８】
上記分散媒は、水を含有する分散媒であれば特に限定されず、水、又は、水にメタノール、エタノール等の水溶性有機溶剤を添加した混合分散媒等が挙げられる。
【００１９】
上記分散媒は、必要に応じて、分散剤を含有してもよい。
上記分散剤は特に限定されず、例えば、アルキル硫酸スルホン酸塩、アルキルベンゼンスルホン酸塩、アルキル硫酸トリエタノールアミン、ポリオキシエチレンアルキルエーテル、ポリビニルアルコール等が挙げられる。
【００２０】
上記種粒子分散液における上記種粒子の配合量は特に限定されず、好ましい下限は０．１重量％、好ましい上限は５０重量％である。上記種粒子の配合量が０．１重量％未満であると、単孔中空ポリマー微粒子の生産効率が低くなることがある。上記種粒子の配合量が５０重量％を超えると、種粒子が凝集してしまうことがある。上記種粒子の配合量のより好ましい下限は０．５重量％、より好ましい上限は３０重量％である。
【００２１】
本発明の単孔中空ポリマー微粒子の製造方法において、上記種粒子分散液と、油溶性溶剤とを混合し、上記種粒子に油溶性溶剤を吸収させて均一な膨潤粒子液滴の分散液を調製する。
【００２２】
本明細書において油溶性溶剤とは、ｌｏｇＰｏｗ（オクタノール／水分配係数）が０以上である溶剤を意味する。溶剤のｌｏｇＰｏｗは、以下のように求められる。
ｎ−オクタノールと水とを充分に混合した混合液を２４時間放置した後、混合液に溶剤を加えてさらに混合する。その後、オクタノール相中に含まれる溶剤濃度（Ｃｏ）と水相中とに含まれる溶剤濃度（Ｃｗ）とをガスクロマトグラフィーにより測定し、得られたＣｏ及びＣｗを用いて、下記式（２）からｌｏｇＰｏｗを算出できる。
ｌｏｇＰｏｗ＝ｌｏｇ（Ｃｏ／Ｃｗ）        （２）
Ｃｏ：オクタノール相中の溶剤濃度
Ｃｗ：水相中の溶剤濃度
【００２３】
上記油溶性溶剤は特に限定されず、例えば、トルエン、キシレン等の芳香族炭化水素や、プロパン、シクロプロパン、ブタン、シクロブタン、イソブタン、ノルマルペンタン、シクロペンタン、ネオペンタン、イソペンタン、ノルマルヘキサン、シクロヘキサン、２−メチルペンタン、２，２−ジメチルブタン、ノルマルヘプタン、シクロヘプタン、ノルマルオクタン、シクロオクタン、イソオクタン等の脂肪族炭化水素又は環状炭化水素や、メチルイソブチルケトン等のケトン類や、酢酸エチル等のエステル類等が挙げられる。これらの油溶性溶剤を用いた場合には、後述するように単孔中空ポリマー微粒子のシェルを形成した後、上記油溶性溶剤を揮発させることによって空洞を有する単孔中空ポリマー微粒子を製造してもよく、上記油溶性溶剤を揮発させずに上記油溶性溶剤を内包する単孔中空ポリマー微粒子を製造してもよい。
また、後述するように、これらの油溶性溶剤を用いて、熱膨張性の単孔中空ポリマー微粒子を製造することもできる。熱膨張性の単孔中空ポリマー微粒子を製造する場合には、上記油溶性溶剤として、イソペンタン、ヘプタン、イソオクタン等の脂肪族炭化水素等の揮発性の油溶性溶剤を用いることが好ましい。
これらの油溶性溶剤は単独で用いてもよく、２種以上を併用してもよい。
【００２４】
また、上記油溶性溶剤として、硬化剤又は硬化促進剤を用いてもよい。
上記硬化剤は特に限定されず、例えば、２−エチル−４−メチルイミダゾール（２Ｅ４ＭＺ）、２−メチルイミダゾール（２ＭＺ）等のイミダゾール化合物や、ポリエチレンポリアミン、メタキシレンジアミン等のポリアミン化合物や、トリアルキルテトラヒドロ無水フタル酸、無水トリメリット酸等の酸無水物が挙げられる。上記硬化促進剤は特に限定されず、例えば、モノクロロ酢酸、ジクロロ酢酸等の塩素置換カルボン酸化合物や、ｐ−クロロフェノール、ｏ−クロロフェノール等の塩素置換フェノール化合物や、ｐ−ニトロフェノール等のニトロ置換フェノール化合物や、チオフェノール、２−メルカプトエタノール等のメルカプタン化合物等が挙げられる。これらの油溶性溶剤を用いた場合には、上記油溶性溶剤を内包する単孔中空ポリマー微粒子を製造することができる。
これらの油溶性溶剤は単独で用いてもよく、２種以上を併用してもよい。
【００２５】
上記油溶性溶剤の配合量は、目的とする単孔中空ポリマー微粒子の外径及び内径により適宜調整すればよいが、上記種粒子１００重量部に対する好ましい下限は１５重量部、好ましい上限は１００，０００重量部である。上記油溶性溶剤の配合量が１５重量部未満であると、高い中空度を有する単孔中空ポリマー微粒子が得られないことがある。上記油溶性溶剤の配合量が１００，０００重量部を超えると、上記種粒子の吸収性能の限界を超え、吸収残りが発生することがある。上記油溶性溶剤の配合量のより好ましい下限は２３０重量部、より好ましい上限は５０，０００重量部である。
【００２６】
上記油溶性溶剤を直接上記種粒子分散液に加えて混合してもよいが、いったん水を含有する分散媒に添加して乳化液を調製し、該乳化液を上記種粒子分散液に加えて混合する方法が好ましい。乳化液として上記種粒子分散液に加えることにより、上記油溶性溶剤をより均一に上記種粒子に吸収させることができる。なお、上記乳化液に、上記種粒子分散液を加えて混合してもよい。
【００２７】
上記油溶性溶剤の乳化液の分散媒は特に限定されず、上記種粒子分散液に用いた分散媒と同じ分散媒であってもよく、異なる分散媒であってもよい。
上記油溶性溶剤の乳化液の分散媒は、乳化剤を含有することが好ましい。上記乳化剤は特に限定されず、例えば、アルキル硫酸スルホン酸塩、アルキルベンゼンスルホン酸塩、アルキル硫酸トリエタノールアミン、ポリオキシエチレンアルキルエーテル、ポリビニルアルコール等が挙げられる。
【００２８】
上記油溶性溶剤の乳化液と上記種粒子分散液とを混合する際には、上記乳化液の全量を一括で加えて混合してもよいし、分割して加えて混合してもよい。分割して加える場合には、滴下することにより添加してもよい。
【００２９】
上記種粒子分散液と、上記油溶性溶剤とを混合すると、上記種粒子に上記油溶性溶剤が吸収されて、均一な膨潤粒子液滴が形成される。
【００３０】
本発明の単孔中空ポリマー微粒子の製造方法において、得られた膨潤粒子液滴の分散液と、水溶性ポリマーを含有する水溶液とを混合して混合液を調製する工程を行う。
上記水溶性ポリマーは、水に完全に溶解すれば特に限定されず、例えば、ポリビニルアルコール、メチルセルロース、ヒドロキシプロピルメチルセルロース、ゼラチン、ゼラチン−ポリアニオン類複合物、アルギン酸ナトリウム等が挙げられる。
上記ポリアニオン類は特に限定されず、例えば、アラビアゴム、カラギーナン、カルボキシメチルセルロース、寒天、ポリビニルベンゼンスルホン酸等が挙げられる。
また、上記水溶性ポリマーとして、ガスバリア性を発現するポリビニルアルコールを用いる場合には、上記油溶性溶剤として上記脂肪族炭化水素等の揮発性の油溶性溶剤を内包することにより、熱膨張性の単孔中空ポリマー微粒子を製造することができる。このような熱膨張性の単孔中空ポリマー微粒子は、シェルの軟化点温度以上に加熱して上記油溶性溶剤を気化させると、熱膨張し、より高中空度の微粒子となる。
【００３１】
上記水溶性ポリマーの配合量は特に限定されないが、上記油溶性溶剤１００重量部に対し、好ましい下限が０．１重量部、好ましい上限が１００重量部である。上記水溶性ポリマーの配合量が０．１重量部未満であると、形成される被膜が薄くなるため、単孔中空ポリマー微粒子を形成できないことがある。上記水溶性ポリマーの配合量が１００重量部を超えると、上記混合液の粘度が上昇して取扱い性が低下することがある。上記水溶性ポリマーの配合量のより好ましい下限は１．０重量部、より好ましい上限は３０重量部である。
【００３２】
本発明の単孔中空ポリマー微粒子の製造方法において、上記混合液の上記水溶性ポリマーの溶解度を低下させる操作を行う。上記水溶性ポリマーの溶解度を低下させる操作として、例えば、温度調整、ｐＨ調整、電解質の添加、貧溶媒の添加、硬化剤の添加等が挙げられる。
例えば、水溶性ポリマーがポリビニルアルコールである場合、ホウ砂やホルマリン−塩酸等を添加することにより上記混合液に対する溶解度を著しく低下させることができる。
水溶性ポリマーがアルギン酸ナトリウムやゼラチンである場合、塩化カルシウム、酸、高分子カチオン等を添加することにより上記混合液に対する溶解度を著しく低下させることができる。
水溶性ポリマーがメチルセルロースである場合、加熱することによりゲル化を促進させた後に、タンニン酸を添加して硬化させることにより上記混合液に対する溶解度を著しく低下させることができる。
【００３３】
上記混合液に上記水溶性ポリマーの溶解度を低下させる操作を行うことにより、上記膨潤粒子液滴の表面に上記水溶性ポリマーが析出し、被膜が形成される。即ち、コアが上記油溶性溶剤、シェルが析出した水溶性ポリマーにより形成されている、コアシェル粒子分散液が得られる。
なお、析出した水溶性ポリマーにより形成されている被膜の強度を向上するために、更に、上記混合液に架橋剤等を添加してもよい。
【００３４】
本発明の単孔中空ポリマー微粒子の製造方法では、得られたコアシェル粒子を、純水を用いて繰り返して洗浄し、上記油溶性溶剤を揮発させることにより空洞を有する単孔中空ポリマー微粒子を製造してもよく、上記油溶性溶剤を揮発させずに上記油溶性溶剤を内包する単孔中空ポリマー微粒子を製造してもよい。
【００３５】
本発明の単孔中空ポリマー微粒子の製造方法によれば、外径及び内径が極めて均一である単孔中空ポリマー微粒子を製造することができる。外径及び内径が極めて均一であることから、篩、風力分級、比重差分級等による特別な分級操作が必要ない。歩留まりが高く、工程も短いので、単孔中空ポリマー微粒子を安く、早く供給することができる。
本発明の単孔中空ポリマー微粒子の製造方法を用いて製造される単孔中空ポリマー微粒子もまた、本発明の１つである。
【００３６】
本発明の単孔中空ポリマー微粒子は、空洞を有していてもよく、上記油溶性溶剤を内包していてもよい。
本発明の単孔中空ポリマー微粒子は、空洞を有する場合、外径及び内径が極めて均一であることから、ごく少量の添加で比表面積を向上させることができ、光拡散性、軽量性、断熱性、クッション性、紫外線や可視光や赤外線等の選択吸収や反射、透過性を制御することができる。
【００３７】
本発明の単孔中空ポリマー微粒子は、上記油溶性溶剤として硬化剤や硬化促進剤を内包する場合、例えば、エポキシ樹脂等の硬化物を製造するための硬化剤又は硬化促進剤を内包するマイクロカプセルとして用いることができる。即ち、硬化剤又は硬化促進剤を内包する本発明の単孔中空ポリマー微粒子を硬化性組成物中に含有し、必要に応じて機械的圧力又は熱でシェルを破壊することにより、硬化反応を開始させて硬化物を製造することができる。本発明の単孔中空ポリマー微粒子の外径及び内径が極めて均一であることから、本発明の単孔中空ポリマー微粒子を含有する硬化性組成物は、シェルの薄い部分で貯蔵中に硬化が開始したり、シェルの厚い部分で硬化中に硬化剤又は硬化促進剤が充分に滲み出さず反応性が低下したりすることがなく、その結果、貯蔵安定性が高く、硬化が均質となる。
【００３８】
本発明の単孔中空ポリマー微粒子は、ガスバリア性を発現するポリビニルアルコールによってシェルが形成されており、かつ、上記油溶性溶剤として上記脂肪族炭化水素等の揮発性の油溶性溶剤を内包する場合、熱膨張性の単孔中空ポリマー微粒子として用いることができる。このような熱膨張性の単孔中空ポリマー微粒子は、シェルの軟化点温度以上に加熱して上記油溶性溶剤を気化させると、熱膨張し、より高中空度の微粒子となる。本発明の単孔中空ポリマー微粒子は外径及び内径が極めて均一であることから、熱膨張後の微粒子も外径及び内径が極めて均一となり、光拡散性、軽量性、断熱性、クッション性、紫外線や可視光や赤外線等の選択吸収や反射、透過性等の付与を目的として種々の用途に適用する場合、これらの性能の制御が容易となる。
【００３９】
本発明の単孔中空ポリマー微粒子の平均外径（平均粒子径）は特に限定されないが、好ましい下限は０．１μｍ、好ましい上限は１００μｍである。平均外径が０．１μｍ未満であると、充分な大きさの単孔が得られなかったり、内包する油溶性溶剤の量が少なくなったりすることがある。平均外径が１００μｍを超えると、種粒子への油溶性溶剤の吸収が遅くなるため、生産性が低下することがある。本発明の単孔中空ポリマー微粒子の平均外径のより好ましい下限は０．５μｍ、より好ましい上限は２０μｍである。
【００４０】
本発明の単孔中空ポリマー微粒子は、外径（粒子径）のＣｖ値の好ましい上限が１０％である。外径のＣｖ値が１０％を超えると、例えば、本発明の単孔中空ポリマー微粒子を、エポキシ樹脂等の硬化物を製造するための硬化剤又は硬化促進剤を内包するマイクロカプセルとして使用した場合、硬化物の硬化が均質とならないことがある。また、外径のＣｖ値が１０％を超えると、例えば、本発明の単孔中空ポリマー微粒子が熱膨張性である場合、熱膨張後の微粒子の外径の均一性も低下することがある。外径のＣｖ値のより好ましい上限は７％である。
なお、本発明の単孔中空ポリマー微粒子の外径のＣｖ値は、上記種粒子の粒子径のＣｖ値と同様に算出することができる。
【００４１】
本発明の単孔中空ポリマー微粒子の平均内径は特に限定されないが、好ましい下限は平均外径の５％、好ましい上限は平均外径の９９．９％である。平均内径が平均外径の５％未満であると、充分な大きさの単孔が得られなかったり、内包する油溶性溶剤の量が少なくなったりすることがある。平均内径が平均外径の９９．９％を超えると、シェルが薄くなるため、内包する油溶性溶剤が漏出することがある。本発明の単孔中空ポリマー微粒子の平均内径のより好ましい下限は平均外径の１０％、より好ましい上限は平均外径の９９％である。
【００４２】
本発明の単孔中空ポリマー微粒子は、内径のＣｖ値の好ましい上限が１０％である。内径のＣｖ値が１０％を超えると、例えば、本発明の単孔中空ポリマー微粒子を、エポキシ樹脂等の硬化物を製造するための硬化剤又は硬化促進剤を内包するマイクロカプセルとして使用した場合、硬化物の硬化が均質とならないことがある。また、内径のＣｖ値が１０％を超えると、例えば、本発明の単孔中空ポリマー微粒子が熱膨張性である場合、熱膨張後の微粒子の内径の均一性も低下することがある。内径のＣｖ値のより好ましい上限は７％である。
なお、本発明の単孔中空ポリマー微粒子の内径のＣｖ値は、上記種粒子の粒子径のＣｖ値と同様に算出することができる。
【発明の効果】
【００４３】
本発明によれば、分級操作が必要なく、外径及び内径が極めて均一な単孔中空ポリマー微粒子の製造方法を提供することができる。更に、本発明によれば、該単孔中空ポリマー微粒子の製造方法を用いて製造される単孔中空ポリマー微粒子を提供することができる。
【発明を実施するための形態】
【００４４】
以下に実施例を挙げて本発明の態様を更に詳しく説明するが、本発明はこれら実施例にのみ限定されない。
【００４５】
（実施例１）
スチレン１００重量部、過硫酸カリウム３重量部、ｎ―オクチルメルカプタン２５重量部、水２５００重量部を混合し、攪拌しながら７０℃で２４時間反応させて、体積平均粒子径０．５μｍ、Ｃｖ値１５％、かつ、球状の非架橋のポリスチレン粒子が１．５重量％の濃度で水に分散された種粒子分散液を調製した。
油溶性溶剤としてのヘプタン１００重量部に、乳化剤としてラウリル硫酸トリエタノールアミン２重量部と水９００重量部とを加えて乳化し、乳化液を調製した。
得られた種粒子分散液に、ポリスチレン粒子重量の２００倍の油溶性溶剤となるように乳化液を加えて混合し、２４時間撹拌して、油溶性溶剤を吸収した種粒子の膨潤粒子液滴の分散液を得た。
【００４６】
得られた膨潤粒子液滴の分散液を撹拌しながら、水溶性ポリマーとしてヒドロキシプロピルメチルセルロースの水溶液を、ヒドロキシプロピルメチルセルロースの添加量が油溶性溶剤１００重量部に対して５重量部となるように滴下して混合液を調製した。
得られた混合液を８０℃に加熱した後、タンニン酸水溶液を、タンニン酸の添加量が油溶性溶剤１００重量部に対して０．５重量部となるように滴下し、５時間反応させることにより、コアがヘプタン、シェルがヒドロキシプロピルメチルセルロース架橋体により形成されている、コアシェル粒子分散液を得た。
得られたコアシェル粒子を、純水を用いて繰り返して洗浄し、真空乾燥してヘプタンを揮発させて、ポリマー微粒子を得た。
【００４７】
（実施例２）
スチレン１００重量部、過硫酸カリウム３重量部、ｎ―オクチルメルカプタン２５重量部、水２５００重量部を混合し、攪拌しながら７０℃で２４時間反応させて、体積平均粒子径０．５μｍ、Ｃｖ値１５％、かつ、球状の非架橋のポリスチレン粒子が１．５重量％の濃度で水に分散された種粒子分散液を調製した。
油溶性溶剤としてのヘプタン１００重量部に、乳化剤としてラウリル硫酸トリエタノールアミン２重量部と水９００重量部とを加えて乳化し、乳化液を調製した。
得られた種粒子分散液に、ポリスチレン粒子重量の２００倍の油溶性溶剤となるように乳化液を加えて混合し、２４時間撹拌して、油溶性溶剤を吸収した種粒子の膨潤粒子液滴の分散液を得た。
【００４８】
得られた膨潤粒子液滴の分散液を撹拌しながら、水溶性ポリマーとしてゼラチンの水溶液を、ゼラチンの添加量が油溶性溶剤１００重量部に対して５重量部となるように滴下して混合液を調製した。
得られた混合液を８０℃に加熱した後、アルギン酸ナトリウム水溶液を、アルギン酸ナトリウムの添加量が油溶性溶剤１００重量部に対して０．５重量部となるように滴下し、５時間反応させることにより、コアがヘプタン、シェルがゼラチン架橋体により形成されている、コアシェル粒子分散液を得た。
得られたコアシェル粒子を、純水を用いて繰り返して洗浄し、真空乾燥してヘプタンを揮発させて、ポリマー微粒子を得た。
【００４９】
（実施例３）
過硫酸カリウムを５重量部とした以外は実施例１と同様にして、体積平均粒子径０．２μｍ、Ｃｖ値１５％、かつ、球状の非架橋のポリスチレン粒子が１．５重量％の濃度で水に分散された種粒子分散液を調製した。
この種粒子分散液に、乳化液の添加量をポリスチレン粒子重量の２０倍の油溶性溶剤となるように添加した以外は、実施例１と同様にしてポリマー微粒子を得た。
【００５０】
（実施例４）
過硫酸カリウムを０．５重量部とした以外は実施例１と同様にして、体積平均粒子径２．０μｍ、Ｃｖ値１５％、かつ、球状の非架橋のポリスチレン粒子が１．５重量％の濃度で水に分散された種粒子分散液を調製した。
この種粒子分散液に、乳化液の添加量をポリスチレン粒子重量の１２５倍の油溶性溶剤となるように添加した以外は、実施例１と同様にしてポリマー微粒子を得た。
【００５１】
（実施例５）
過硫酸カリウムを０．５重量部とし、更に、塩化ナトリウム０．１重量部を添加した以外は実施例１と同様にして、体積平均粒子径５．０μｍ、Ｃｖ値１５％、かつ、球状の非架橋のポリスチレン粒子が１．５重量％の濃度で水に分散された種粒子分散液を調製した。
この種粒子分散液に、乳化液の添加量をポリスチレン粒子重量の１２５倍の油溶性溶剤となるように添加した以外は、実施例１と同様にしてポリマー微粒子を得た。
【００５２】
（比較例１）
油溶性溶剤としてのヘプタン１００重量部を多孔質膜に通して、乳化剤と水とを含有する連続層に分散させ、乳化液を作製した。
得られた乳化液を撹拌しながら、水溶性ポリマーとしてヒドロキシプロピルメチルセルロース水溶液を、ヒドロキシプロピルメチルセルロースの添加量が油溶性溶剤１００重量部に対して５重量部となるように滴下した。８０℃に加熱した後に、タンニン酸水溶液を、タンニン酸の添加量が油溶性溶剤１００重量部に対して０．５重量部となるように滴下し、５時間反応させることにより、コアがヘプタン、シェルがヒドロキシプロピルメチルセルロース架橋体により形成されている、コアシェル粒子分散液を得た。
得られたコアシェル粒子を、純水を用いて繰り返して洗浄し、真空乾燥してヘプタンを揮発させて、ポリマー微粒子を得た。
【００５３】
（比較例２）
油溶性溶剤としてのヘプタン１００重量部を多孔質膜に通して、乳化剤と水とを含有する連続層に分散させ、乳化液を作製した。
得られた乳化液を撹拌しながら、水溶性ポリマーとしてゼラチン水溶液を、ゼラチンの添加量が油溶性溶剤１００重量部に対して５重量部となるように滴下した。８０℃に加熱した後に、アルギン酸ナトリウム水溶液を、アルギン酸ナトリウムの添加量が油溶性溶剤１００重量部に対して０．５重量部となるように滴下し、５時間反応させることにより、コアがヘプタン、シェルがゼラチン架橋体により形成されている、コアシェル粒子分散液を得た。
得られたコアシェル粒子を、純水を用いて繰り返して洗浄し、真空乾燥してヘプタンを揮発させて、ポリマー微粒子を得た。
【００５４】
（評価）
実施例１〜５、比較例１、２で得られたポリマー微粒子について、以下の方法により評価を行った。結果を表１に示した。
【００５５】
（１）外径の測定
得られたポリマー微粒子を、走査型電子顕微鏡により、１視野に約１００個が観察できる倍率で観察し、任意に選択した５０個の微粒子についてノギスを用いて最長径を測定し、この値の数平均値と変動係数を求め、これらを平均外径、外径Ｃｖ値とした。
【００５６】
（２）内径の測定及び単孔性の評価
得られたポリマー微粒子を、エポキシ樹脂に包埋した後、樹脂を硬化させ、マイクロトームで断面切片を切り出した。得られた切片を走査型電子顕微鏡により、１視野に約１００個の断面が観察できる倍率で観察した。
単孔性について、任意に選択した５０個の微粒子の断面を観察して、単一の孔が存在する粒子の数が４９個以上であった場合を「◎」、４５〜４８個であった場合を「○」、４０〜４４個であった場合を「△」、３９個以下であった場合を「×」と評価した。
また、任意に選択した５０個の微粒子の断面について、ノギスを用いて単一の孔の最長径を計測し、この値の数平均値と変動係数を求め、これらを平均内径、内径Ｃｖ値とした。なお、平均内径、内径Ｃｖ値は、単一の孔が存在する粒子について算出した。
【００５７】
【表１】
2010185065.tif 000002
【００５８】
（実施例６）
スチレン１００重量部、過硫酸カリウム３重量部、ｎ―オクチルメルカプタン２５重量部、水２５００重量部を混合し、攪拌しながら７０℃で２４時間反応させて、体積平均粒子径０．５μｍ、Ｃｖ値１５％、かつ、球状の非架橋のポリスチレン粒子が１．５重量％の濃度で水に分散された種粒子分散液を調製した。
【００５９】
油溶性溶剤として２−エチル−４−メチルイミダゾール（２Ｅ４ＭＺ）１００重量部及びトルエン１００重量部を均一に溶解した混合液に、乳化剤としてラウリル硫酸トリエタノールアミン２重量部と水９００重量部とを加えて混合し、乳化液を調製した。
【００６０】
得られた種粒子分散液に、ポリスチレン粒子重量の２００倍の油溶性溶剤となるように乳化液を加えて混合し、２４時間撹拌して、油溶性溶剤を吸収した種粒子の膨潤粒子液滴の分散液を得た。
得られた膨潤粒子液滴の分散液を撹拌しながら、水溶性ポリマーとしてヒドロキシプロピルメチルセルロースの水溶液を、ヒドロキシプロピルメチルセルロースの添加量が油溶性溶剤１００重量部に対して５重量部となるように滴下して混合液を調製した。
得られた混合液を８０℃に昇温させた後、タンニン酸水溶液を、タンニン酸の添加量が油溶性溶剤１００重量部に対して０．５重量部となるように滴下し、５時間反応させることにより、コアがトルエン／２−エチル−４−メチルイミダゾール、シェルがヒドロキシプロピルメチルセルロース架橋体により形成されている、コアシェル粒子分散液を得た。
得られたコアシェル粒子を、純水を用いて繰り返して洗浄し、真空乾燥してトルエンを揮発させてポリマー微粒子を得た。
【００６１】
（実施例７）
油溶性溶剤としての２−エチル−４−メチルイミダゾール（２Ｅ４ＭＺ）１００重量部に代えて、２−メチルイミダゾール（２ＭＺ）１００重量部を用いた以外は、実施例６と同様にしてポリマー微粒子を得た。
【００６２】
（実施例８）
過硫酸カリウムを５重量部とした以外は実施例６と同様にして、体積平均粒子径０．２μｍ、Ｃｖ値１５％、かつ、球状の非架橋のポリスチレン粒子が１．５重量％の濃度で水に分散された種粒子分散液を調製した。
この種粒子分散液に、乳化液の添加量をポリスチレン粒子重量の２０倍の油溶性溶剤となるように添加した以外は、実施例６と同様にしてポリマー微粒子を得た。
【００６３】
（実施例９）
過硫酸カリウムを０．５重量部とした以外は実施例６と同様にして、体積平均粒子径２．０μｍ、Ｃｖ値１５％、かつ、球状の非架橋のポリスチレン粒子が１．５重量％の濃度で水に分散された種粒子分散液を調製した。
この種粒子分散液に、乳化液の添加量をポリスチレン粒子重量の１２５倍の油溶性溶剤となるように添加した以外は、実施例６と同様にしてポリマー微粒子を得た。
【００６４】
（実施例１０）
過硫酸カリウムを０．５重量部とし、更に、塩化ナトリウム０．１重量部を添加した以外は実施例６と同様にして、体積平均粒子径５．０μｍ、Ｃｖ値１５％、かつ、球状の非架橋のポリスチレン粒子が１．５重量％の濃度で水に分散された種粒子分散液を調製した。
この種粒子分散液に、乳化液の添加量をポリスチレン粒子重量の１２５倍の油溶性溶剤となるように添加した以外は、実施例６と同様にしてポリマー微粒子を得た。
【００６５】
（比較例３）
メタクリル酸２重量部、アクリロニトリル８重量部及び２，２−アゾビス（４−メトキシ−２，４−ジメチルバレロニトリル）０．１重量部を含有するイソプロピルアルコール溶液４００重量部に、あらかじめ平均粒子径５μｍに微粉砕した１−シアノエチル−２−フェニルイミダゾール９０重量部を分散させた。この分散液を、窒素雰囲気下、５０℃で３時間反応させることにより、コアが１−シアノエチル−２−フェニルイミダゾール、シェルがメタクリル酸／アクリロニトリル共重合体により形成されている、コアシェル粒子分散液を得た。その後、得られた分散液を濾過してポリマー微粒子を得た。
【００６６】
（比較例４）
温度計、還流冷却器及びテフロン（登録商標）製半月型攪拌装置を備えた内容積１０００ｍＬの三ツ口丸底フラスコに、２−メチルイミダゾール（２ＭＺ）２８．０ｇ及びアクリルポリマー（東亞合成社製「レゼダＧＰ−３００」）４．９９ｇを仕込み、次いで、メチルイソブチルケトン（ＭＩＢＫ）５９３．９５ｇを加え、温度を７０℃に上げて完全に溶解した。次いで、ビスフェノールＡ型エポキシ樹脂（ジャパンエポキシレジン社製「エピコート８２８」）の５０重量％ＭＩＢＫ溶液１４３．７４ｇを加えて混合し、混合物を３００ｒｐｍの速度で攪拌しながら７０℃で１０時間反応させ、反応率をほぼ１００％まで到達させることにより、コアが２−メチルイミダゾール（２ＭＺ）、シェルがアクリルポリマーにより形成されている、コアシェル粒子分散液を得た。その後、得られた分散液を濾過してポリマー微粒子を得た。
【００６７】
（比較例５）
油溶性溶剤として２−エチル−４−メチルイミダゾール（２Ｅ４ＭＺ）１００重量部及びトルエン１００重量部を均一に溶解した混合液に、乳化剤としてラウリル硫酸トリエタノールアミン２重量部と水９００重量部とを加えて混合し、乳化液を調製した。
【００６８】
得られた乳化液を、水に加えた（種粒子を用いなかった）以外は、実施例６と同様にしてポリマー粒子を得た。
【００６９】
（評価）
実施例６〜１０、比較例３〜５で得られたポリマー微粒子について、以下の方法により評価を行った。結果を表２に示した。
【００７０】
（１）外径の測定
得られたポリマー微粒子を、走査型電子顕微鏡により、１視野に約１００個が観察できる倍率で観察し、任意に選択した５０個の微粒子についてノギスを用いて最長径を測定し、この値の数平均値と変動係数を求め、これらを平均外径、外径Ｃｖ値とした。
【００７１】
（２）内径の測定及び単孔性の評価
得られたポリマー微粒子を、エポキシ樹脂に包埋した後、樹脂を硬化させ、マイクロトームで断面切片を切り出した。得られた切片を走査型電子顕微鏡により、１視野に約１００個の断面が観察できる倍率で観察した。
単孔性について、任意に選択した５０個の微粒子の断面を観察して、単一の孔が存在する粒子の数が４９個以上であった場合を「◎」、４５〜４８個であった場合を「○」、４０〜４４個であった場合を「△」、３９個以下であった場合を「×」と評価した。
また、任意に選択した５０個の微粒子の断面について、ノギスを用いて単一の孔の最長径を計測し、この値の数平均値と変動係数を求め、これらを平均内径、内径Ｃｖ値とした。なお、平均内径、内径Ｃｖ値は、単一の孔が存在する粒子について算出した。
【００７２】
（３）貯蔵安定性評価
得られたポリマー微粒子１０重量部と、エポキシ樹脂（ジャパンエポキシレジン社製「ＪＥＲ８２８」）１００重量部との混合物を、４０℃で７日間放置した。放置後、混合物がゲル状態になっていない場合を「○」、ゲル状態になった場合を「×」と評価した。
【００７３】
【表２】
2010185065.tif 000003
【００７４】
（実施例１１）
スチレン１００重量部、過硫酸カリウム３重量部、ｎ―オクチルメルカプタン２５重量部、水２５００重量部を混合し、攪拌しながら７０℃で２４時間反応させて、体積平均粒子径０．５μｍ、Ｃｖ値１５％、かつ、球状の非架橋のポリスチレン粒子が１．５重量％の濃度で水に分散された種粒子分散液を調製した。
油溶性溶剤としてのヘプタン１００重量部に、乳化剤としてラウリル硫酸トリエタノールアミン２重量部と水９００重量部とを加えて乳化し、乳化液を調製した。
得られた種粒子分散液に、ポリスチレン粒子重量の２００倍の油溶性溶剤となるように乳化液を加え、２４時間撹拌して、油溶性溶剤を吸収した種粒子の膨潤粒子液滴の分散液を得た。
【００７５】
得られた膨潤粒子液滴の分散液を撹拌しながら、水溶性ポリマーとしてポリビニルアルコールの水溶液を、ポリビニルアルコールの添加量が油溶性溶剤１００重量部に対して５重量部となるように滴下して混合液を調製した。
得られた混合液を８０℃に加熱した後、１％ホルマリン水溶液を、ホルマリンの添加量が油溶性溶剤１００重量部に対して０．５重量部となるように滴下し、１規定の塩酸を１０重量部加えて５時間反応させることにより、コアがヘプタン、シェルがポリビニルアルコールにより形成されている、コアシェル粒子分散液を得た。
得られたコアシェル粒子を、純水を用いて繰り返して洗浄し、真空乾燥して、ポリマー微粒子を得た。
【００７６】
（実施例１２）
過硫酸カリウムを０．５重量部とした以外は実施例１１と同様にして、体積平均粒子径２．０μｍ、Ｃｖ値１５％、かつ、球状の非架橋のポリスチレン粒子が１．５重量％の濃度で水に分散された種粒子分散液を調製した。
この種粒子分散液に、乳化液の添加量をポリスチレン粒子重量の１２５倍の油溶性溶剤となるように添加した以外は、実施例１１と同様にしてポリマー微粒子を得た。
【００７７】
（実施例１３）
過硫酸カリウムを０．５重量部とし、更に、塩化ナトリウム０．１重量部を添加した以外は実施例１１と同様にして、体積平均粒子径５．０μｍ、Ｃｖ値１５％、かつ、球状の非架橋のポリスチレン粒子が１．５重量％の濃度で水に分散された種粒子分散液を調製した。
この種粒子分散液に、乳化液の添加量をポリスチレン粒子重量の１２５倍の油溶性溶剤となるように添加した以外は、実施例１１と同様にしてポリマー微粒子を得た。
【００７８】
（比較例６）
油溶性溶剤としてのヘプタン１００重量部を多孔質膜に通して、乳化剤と水とを含有する連続層に分散させ、乳化液を作製した。
得られた乳化液を撹拌しながら、水溶性ポリマーとしてポリビニルアルコール水溶液を、ポリビニルアルコールの添加量が油溶性溶剤１００重量部に対して５重量部となるように滴下した。８０℃に加熱した後に、１％ホルマリン水溶液を、ホルマリンの添加量が油溶性溶剤１００重量部に対して０．５重量部となるように滴下し、１規定の塩酸を１０重量部加えて５時間反応させることにより、コアがヘプタン、シェルがポリビニルアルコールにより形成されている、コアシェル粒子分散液を得た。
得られたコアシェル粒子を、純水を用いて繰り返して洗浄し、真空乾燥して、ポリマー微粒子を得た。
【００７９】
（評価）
実施例１１〜１３、比較例６で得られたポリマー微粒子について、以下の方法により評価を行った。結果を表３に示した。
【００８０】
（１）外径の測定
得られたポリマー微粒子を、走査型電子顕微鏡により、１視野に約１００個が観察できる倍率で観察し、任意に選択した５０個の微粒子についてノギスを用いて最長径を測定し、この値の数平均値と変動係数を求め、これらを平均外径、外径Ｃｖ値とした。
【００８１】
（２）内径の測定及び単孔性の評価
得られたポリマー微粒子を、エポキシ樹脂に包埋した後、樹脂を硬化させ、マイクロトームで断面切片を切り出した。得られた切片を走査型電子顕微鏡により、１視野に約１００個の断面が観察できる倍率で観察した。
単孔性について、任意に選択した５０個の微粒子の断面を観察して、単一の孔が存在する粒子の数が４９個以上であった場合を「◎」、４５〜４８個であった場合を「○」、４０〜４４個であった場合を「△」、３９個以下であった場合を「×」と評価した。
また、任意に選択した５０個の微粒子の断面について、ノギスを用いて単一の孔の最長径を計測し、この値の数平均値と変動係数を求め、これらを平均内径、内径Ｃｖ値とした。なお、平均内径、内径Ｃｖ値は、単一の孔が存在する粒子について算出した。
【００８２】
（３）熱膨張性（発泡性）評価
得られたポリマー微粒子を約０．１ｇ計量し、１０ｍＬのメスシリンダーに入れた。その後、１５０℃に加熱したオーブンに５分間投入し、メスシリンダー内で膨張した熱膨張性のポリマー微粒子の容積を測定した。容積が５ｍＬ以上である場合を「◎」、２ｍＬ以上５ｍＬ未満である場合を「○」、０．５ｍＬ以上２ｍＬ未満である場合を「△」、０．５ｍＬ未満である場合を「×」とした。
【００８３】
【表３】
2010185065.tif 000004
【産業上の利用可能性】
【００８４】
本発明によれば、分級操作が必要なく、外径及び内径が極めて均一な単孔中空ポリマー微粒子の製造方法を提供することができる。更に、本発明によれば、該単孔中空ポリマー微粒子の製造方法を用いて製造される単孔中空ポリマー微粒子を提供することができる。